(57)【特許請求の範囲】
【請求項１】
多孔質磁性粒子と樹脂を少なくとも含有する磁性キャリア粒子を有する磁性キャリアであって、
前記多孔質磁性粒子が、Ｍｎ−Ｍｇ−Ｓｒ系フェライト粒子であり、
少なくとも前記樹脂は低抵抗物質を含有し、前記低抵抗物質の抵抗率が、１．０×１０-2Ω・ｃｍ以上１．０×１０6Ω・ｃｍ以下であり、
前記多孔質磁性粒子の１×１０3Ｖ／ｃｍの電界強度における抵抗率が、１．０×１０7Ω・ｃｍ以上１．０×１０10Ω・ｃｍ以下であり、
交流インピーダンス測定により得られるインピーダンスＺの周波数依存特性を、下記（１）式で表されるフィッティング関数により、フィッティングしたときのパラメータαが、電界強度１×１０3Ｖ／ｃｍにおいて、０．８５以上０．９５以下であることを特徴とする磁性キャリア。
【数１】
0005523121.tif 000013
（ただし、
Ｒｅ［Ｚ（ω）］はインピーダンスの実部
Ｉｍ［Ｚ（ω）］はインピーダンスの虚部
ｉは、虚数単位
ωは、角周波数
Ｒｓ、Ｒ、Ｔ、αは、Ｃｏｌｅ−Ｃｏｌｅの式によるフィッティングで算出されるパラメーター）
【請求項２】
前記低抵抗物質が、カーボンブラック、ＳｎＯ2、ＺｎＯ、ＴｉＯ2、ＣｅＯ2から選ばれる１種類以上であることを特徴とする請求項１に記載の磁性キャリア。
【請求項３】
前記磁性キャリア粒子が、前記多孔質磁性粒子の細孔に前記低抵抗物質を含有する樹脂が充填されている粒子であることを特徴とする請求項１又は２に記載の磁性キャリア。
【請求項４】
前記磁性キャリア粒子が、前記低抵抗物質を含有する樹脂が表面に被覆した粒子であることを特徴とする請求項１乃至３のいずれか一項に記載の磁性キャリア。
【請求項５】
トナーと磁性キャリアとを少なくとも含有する二成分系現像剤において、前記磁性キャリアは、請求項１乃至４のいずれか一項に記載の磁性キャリアであることを特徴とする二成分系現像剤。
【発明の詳細な説明】
【技術分野】
【０００１】
本発明は、電子写真方式、静電記録方式、静電印刷方式に用いられる磁性キャリア及び二成分系現像剤に関するものである。
【背景技術】
【０００２】
電子写真方式において静電荷像（静電潜像）を現像する工程は、帯電させたトナーを静電荷像の静電相互作用を利用して静電荷像上に現像させて画像形成を行うものである。静電荷像を現像するためには、樹脂中に磁性体を分散してなる磁性トナーを用いる一成分系現像剤と、非磁性トナーを磁性キャリアと混合して用いる二成分系現像剤とがある。特に高画質を要求されるフルカラー複写機又はフルカラープリンタ等のフルカラー画像形成装置では、二成分系現像剤が好適に用いられている。また、近年ではＰＯＤ（プリント・オン・デマンド）分野への電子写真方式の展開により、高速の印刷能力、イメージ画像印刷等が望まれている。その結果、印刷画質もより高精細なものに加え、画像欠陥のない高品質な成果物が長期にわたり得られることが望まれるようになってきた。
【０００３】
二成分系現像剤を用いた現像方式では、現像器が備える現像剤担持体上に担持された二成分系現像剤が、静電潜像担持体上の静電潜像と対向する現像部まで搬送される。そして、現像剤担持体上の二成分系現像剤で形成された磁気ブラシを、静電潜像担持体に接触又は近接させる。その後、現像剤担持体と静電潜像担持体との間（ＳＤギャップ）に印加された所定の現像バイアスによって、トナーが静電潜像担持体上に転移（現像）される。これにより、静電潜像担持体上に静電潜像に応じたトナー像が形成される。この際、トナーを担持して搬送する磁性キャリアの電気的抵抗が低すぎると、現像剤担持体から磁性キャリアを介して静電潜像に電荷が注入される。その結果、静電潜像が乱され、ハーフトーンがさつきや、磁性キャリアが静電潜像担持体上に転移（キャリア付着）することにより、画像白ポチ等の画像欠陥が発生する場合がある。
【０００４】
また、ＰＯＤ（プリント・オン・デマンド）分野への参入などのためには、高解像度での静電潜像の形成が必要になってきている。例えば、２４００ｄｐｉの場合、１ｄｐｉのドット形成幅は約２０μｍと、極めて微小である。例えば、このような微小な静電潜像の形成がなされる場合などには、上述のような現像剤担持体からの磁性キャリアを介した電荷注入は、静電潜像に大きく影響を与える。従って、このような微小な静電潜像を乱すことなく、現像工程を終了させることが求められている。
【０００５】
電荷注入による静電潜像の乱れやキャリア付着を防ぐためには、磁性キャリアの電気的抵抗を高く設定する。もしくは、交番バイアス電圧である現像バイアスのＶｐｐ（ピーク間電圧）を小さくして、静電潜像担持体と磁性キャリアとの間の電荷の移動量を抑えることにより可能である。しかし、現像バイアスのＶｐｐを小さくすると、現像剤担持体からの磁性キャリアを介した電荷注入は低減されるが、二成分系現像剤にかかる電界が弱まる。そのため、磁性キャリアからトナーを引き離す力が低減し、画像濃度が低下することがある。また、磁性キャリアの電気的抵抗が高いと磁性キャリアに蓄積された電荷（カウンターチャージ）が移動し難くなる。そのため、この磁性キャリアの電荷とトナーの電荷とが引き合って大きな付着力となり、トナーがキャリアから引き離され難くなり、画像濃度が薄くなることがある。
【０００６】
このように、電荷注入による静電潜像の乱れによるハーフトーンがさつきやキャリア付着による画像欠陥を改良することと画像濃度維持の両立は現状困難であり、様々な提案がされている。
【０００７】
特許文献１には、空隙率が１０乃至６０％であり、その空隙に樹脂を充填してなる樹脂充填型フェライトキャリアが提案されている。しかしながら、上記のようなキャリアは、より低比重、低磁気力になると十分な高画質化や高精細化、より耐久性の向上は図れるものの濃度低下等の現像性に劣る場合がある。このような現像性低下の要因は、キャリアが高抵抗化されることによる電極効果が低下するためである。その結果、ハーフトーン部とベタ黒部の境界でハーフトーン部後端のトナーが掻き取られ白いスジとなり、ベタ黒部のエッジが強調される画像欠陥（以下、白抜けと称する）が発生する場合がある。
【先行技術文献】
【特許文献】
【０００８】
【特許文献１】特開２００６−３３７５７９号公報
【発明の概要】
【発明が解決しようとする課題】
【０００９】
本発明の目的は、上記の課題を解決した磁性キャリア及び二成分系現像剤を提供することにある。
【００１０】
また、本発明の目的は、長期にわたり、現像性に優れ、高品質な画像を得ることが可能な磁性キャリア及び二成分系現像剤を提供することにある。
【００１１】
つまり本発明の目的は、長期にわたり画像濃度変動が少なく、また、ハーフトーンがさつきが少なく、白抜け、キャリア付着が少ない画像を得ることが可能な磁性キャリア及び二成分系現像剤を提供することにある。
【課題を解決するための手段】
【００１２】
本発明者らは、鋭意検討を重ねた結果、本発明の磁性キャリア及び二成分系現像剤を用いることにより、長期にわたり、現像性に優れ、高品質な画像を得ることが可能であることを見出した。
【００１３】
上記目的は、以下に記載の磁性キャリア及び二成分系現像剤を用いることにより達成できる。
【００１４】
すなわち、本発明は、多孔質磁性粒子と樹脂を少なくとも含有する磁性キャリア粒子を有する磁性キャリアであって、
前記多孔質磁性粒子が、Ｍｎ−Ｍｇ−Ｓｒ系フェライト粒子であり、
少なくとも前記樹脂に低抵抗物質を含有し、前記低抵抗物質の抵抗率が、１．０×１０-2Ω・ｃｍ以上１．０×１０6Ω・ｃｍ以下であり、
前記多孔質磁性粒子の電界強度１×１０3Ｖ／ｃｍにおける抵抗率が、１．０×１０7Ω・ｃｍ以上１．０×１０10Ω・ｃｍ以下であり、
交流インピーダンス測定により得られるインピーダンスＺの周波数依存特性を、下記（１）式で表されるフィッティング関数により、フィッティングしたときのパラメータαが、電界強度１×１０3Ｖ／ｃｍにおいて、０．８５以上０．９５以下であることを特徴とする磁性キャリアに関する。
【００１５】
【数１】
0005523121.tif 000002
（ただし、
Ｒｅ［Ｚ（ω）］はインピーダンスの実部
Ｉｍ［Ｚ（ω）］はインピーダンスの虚部
ｉは、虚数単位
ωは、角周波数
Ｒｓ、Ｒ、Ｔ、αは、Ｃｏｌｅ−Ｃｏｌｅの式によるフィッティングで算出されるパラメーター）
【００１６】
また、本発明は、トナーと前記磁性キャリアとを少なくとも含有する二成分系現像剤に関する。
【発明の効果】
【００１７】
本発明の磁性キャリア及び二成分系現像剤を用いることにより、長期にわたり、現像性に優れ、高品質な画像を得ることが可能な磁性キャリア及び二成分系現像剤を提供することができる。つまり、本発明により、長期にわたり画像濃度変動が少なく、ハーフトーンがさつきが少なく、白抜け、キャリア付着が少ない画像を得ることができる。
【図面の簡単な説明】
【００１８】
【図１】本発明で用いたパラメータα測定装置の概略図である。
【図２】Ｃｏｌｅ−Ｃｏｌｅプロットをフィッティングするために用いる回路である。
【図３】Ｃｏｌｅ−Ｃｏｌｅプロットを表すグラフ１である。
【図４】本発明で用いた磁性粒子の抵抗率の測定装置の概略図である。
【図５】白抜けの評価を説明する図である。
【発明を実施するための形態】
【００１９】
以下、本発明を実施するための形態詳細に説明する。まず、本発明の磁性キャリアについて説明する。
【００２０】
静電潜像担持体（感光ドラム）に現像剤磁気ブラシを接触させて現像を行う場合に、現像性を良化させるには、磁性キャリアの電極効果を増大させることが重要である。磁性キャリアの電極効果を増大させる手段としては、磁性キャリアに用いる粒子の抵抗率を下げたり、樹脂コートキャリアであれば、コート樹脂層中に導電剤を入れるなどで調整できる。
【００２１】
しかし、磁性粒子の抵抗率が低すぎる場合には、現像剤磁気ブラシを介して、静電潜像担持体表面への電荷注入が起こり、キャリア付着や、静電潜像を乱すことによるハーフトーンがさつきが発生する場合がある。一方、磁性粒子の抵抗率を大きくすれば、電荷注入は抑制することができるが、現像性が悪化することに加え、白抜けが悪化してしまう。
【００２２】
このように、従来の手法により磁性キャリアの電極効果を変化させるだけでは、現像性の良化と電荷注入の抑制の両立が困難であった。
【００２３】
しかし、前記の磁性キャリアの構成を用いることにより、現像性の良化と電荷注入の抑制の両立をさせることができた。更に長期にわたり画像濃度変動が少なく、ハーフトーンがさつきが少なく、白抜け、キャリア付着が少ない画像を得ることができることを見出した。
【００２４】
本発明の磁性キャリアがこのような優れた効果を発現する理由は明確ではないが、本発明者らは以下のように考えている。
【００２５】
本発明では、多孔質磁性粒子と樹脂を少なくとも含有する磁性キャリア粒子を有する磁性キャリアであって、少なくとも前記樹脂に低抵抗物質を含有し、前記低抵抗物質の抵抗率が、１．０×１０-2Ω・ｃｍ以上１．０×１０6Ω・ｃｍ以下であり、
前記多孔質磁性粒子の電界強度１×１０3Ｖ／ｃｍにおける抵抗率が、１．０×１０7Ω・ｃｍ以上１．０×１０10Ω・ｃｍ以下であり、
交流インピーダンス測定により得られるインピーダンスＺの周波数依存特性を、下記（１）式で表されるフィッティング関数により、フィッティングしたときのパラメータαが、電界強度１×１０3Ｖ／ｃｍにおいて、０．８５以上０．９５以下であることを特徴とする。
【００２６】
【数２】
0005523121.tif 000003
ただし、
Ｒｅ［Ｚ（ω）］はインピーダンスの実部
Ｉｍ［Ｚ（ω）］はインピーダンスの虚部
ｉは、虚数単位
ωは、角周波数
Ｒｓ、Ｒ、Ｔ、αは、Ｃｏｌｅ−Ｃｏｌｅの式によるフィッティングで算出されるパラメーター
である。
【００２７】
該パラメーターαは、磁性キャリアの交流インピーダンス測定により、複素インピーダンスの周波数特性を測定し、（２）式で表されるＣｏｌｅ−Ｃｏｌｅの式によるフィッティングから算出できる。
【００２８】
【数３】
0005523121.tif 000004
（ただし、Ｒｅ［Ｚ（ω）］は、インピーダンスの実部、Ｉｍ［Ｚ（ω）］はインピーダンスの虚数部、ｉは、虚数単位、ωは、測定時の角周波数）
【００２９】
本発明で用いるパラメータαは、磁性キャリアの導電の時定数の空間的な分布状態を示しており、この時定数分布の広がりの程度と、現像性との間に強い相関が存在し、時定数分布の広がりが大きい程、現像性が向上することを見出し、本発明に至った。
【００３０】
時定数分布の広がりは、交流インピーダンス測定により求まる、複素インピーダンスの周波数特性に現れる。このため、磁性キャリアの交流インピーダンス測定により、複素インピーダンスの周波数特性を測定し、更に、上記Ｃｏｌｅ−Ｃｏｌｅの式によるフィッティングからαの値を求めることで、磁性キャリアの持つ時定数の広がりの程度を知ることができる。
【００３１】
本発明に係る磁性キャリアは、交流インピーダンス測定により得られるインピーダンスＺの周波数依存特性Ｚ（ω）を、下記（１）で書かれるフィッティング関数によりフィッティングしたときのパラメータαの値が、電界強度１×１０3Ｖ／ｃｍにおいて、０．８５以上０．９５以下である。
【００３２】
【数４】
0005523121.tif 000005
ただし、
Ｒｅ［Ｚ（ω）］はインピーダンスの実部
Ｉｍ［Ｚ（ω）］はインピーダンスの虚部
ｉは、虚数単位
ωは、角周波数
Ｒｓ、Ｒ、Ｔ、αは、Ｃｏｌｅ−Ｃｏｌｅの式によるフィッティングで算出されるパラメーター
である。
【００３３】
パラメータαは、磁性キャリアの電極効果における電流のパスのばらつきを変化させることにより本発明の範囲に制御することが可能である。
【００３４】
磁性キャリアにおける電流のパスのばらつきを変化させる手段としては、多孔質磁性粒子内での結晶粒子（グレイン）同士の繋がりの状態にばらつきを持たせたり、含有させる樹脂に低抵抗物質を含有させることによりその効果を増大させることができる。その結果、パラメータαを変化させることができる。
【００３５】
多孔質磁性粒子内での結晶粒子同士の繋がりの状態は、磁性粒子の焼成過程で粒子成長したグレイン同士の接触部において、界面の面積、焼結過程において界面に析出した物質の抵抗率、界面周辺の組成の分布を変化させることにより可能である。
【００３６】
このような結晶粒子同士の繋がりの状態が磁性粒子一粒子内部においてばらつくことは、磁性粒子内部において電荷移動の時定数に分布を持たせる要因となると考えられる。つまり、磁性粒子内部に極端に時定数が小さい界面から極端に時定数が大きい界面までが存在することで、外部電界が印加されたときに、磁性粒子内部の電気伝導が局部的に抑制され、大きな分極が形成される。
【００３７】
但し、磁性粒子の抵抗率が大きい場合には、上記ばらつきが小さくなることがあるため、本発明では含有する樹脂に低抵抗物質を含有させることによって、樹脂部でのパスを形成させ、磁性キャリア全体での電流のばらつきを変化させている。
【００３８】
このように、本発明では、現像注入の発生を防止しうる磁性粒子の電気抵抗を持たせながら、電界印加下においてキャリア内部に大きな分極を形成させることが可能となり、現像性の良化と電荷注入の抑制の両立が達成できていると考えている。
【００３９】
本発明の磁性キャリアは、パラメータαの値が、電界強度１×１０3Ｖ／ｃｍにおいて、０．８５以上０．９５以下であることにより、現像性の良化と電荷注入の抑制の両立が達成できる。その結果、長期にわたり画像濃度変動が少なく、ハーフトーンがさつきが少なく、白抜け、キャリア付着が少ない画像を得ることができる。
【００４０】
パラメータαの値が０．８５未満の場合には、磁性キャリア内部における分極が過剰になり、現像性は良化するが、電荷注入性が悪化する。パラメータαの値が０．９５を超える場合には、電荷注入性は良化するが、現像性は悪化する。
【００４１】
本発明の磁性キャリアは、上記抵抗率の多孔質磁性粒子と低抵抗物質を含有する樹脂を少なくとも含有する磁性キャリア粒子を有するため、前述したパラメータαを制御することができる。
【００４２】
本発明で用いる前記樹脂に含有する低抵抗物質の抵抗率は１．０×１０-2Ω・ｃｍ以上１．０×１０6Ω・ｃｍ以下であり、前記多孔質磁性粒子の電界強度１×１０3Ｖ／ｃｍにおける抵抗率が１．０×１０7Ω・ｃｍ以上１．０×１０10Ω・ｃｍ以下である。
【００４３】
前記多孔質磁性粒子の電界強度１×１０3Ｖ／ｃｍにおける抵抗率が前記抵抗率の範囲である場合には、上記低抵抗物質を含有させることにより、磁性キャリア粒子内での分極をコントロールすることでき、キャリア付着や白抜けを抑制できる。
【００４４】
多孔質磁性粒子の電界強度１×１０3Ｖ／ｃｍにおける抵抗率が１．０×１０7Ω・ｃｍ未満で上記低抵抗物質を含有させる場合には、キャリア付着が発生しやすくなる。また、多孔質磁性粒子の電界強度１×１０3Ｖ／ｃｍにおける抵抗率が、１．０×１０10Ω・ｃｍを超える場合には、上記低抵抗物質を含有させても、磁性キャリア粒子内での分極が生成しずらくなり、現像性の低下や白抜けが発生しやすくなる。
【００４５】
前記樹脂に含有させる低抵抗物質の抵抗率は、前記抵抗率の範囲である場合に、磁性キャリア粒子内での分極をコントロールすることができる。
【００４６】
低抵抗物質の抵抗率が１．０×１０-2Ω・ｃｍ未満の場合、樹脂部の抵抗が下がりすぎてしまうため、静電潜像を乱すことによるハーフトーンがさつきが発生してしまう。低抵抗物質の抵抗率が１．０×１０6Ω・ｃｍを超える場合には、磁性キャリア自体の抵抗率が上昇してしまい、電極効果が発生しずらくなり、現像性が悪化して白抜けが発生してしまう。
【００４７】
前記樹脂に含有する低抵抗物質としては、前記抵抗率の範囲であれば使用できる。更に、カーボンブラック、ＳｎＯ2、ＺｎＯ、ＴｉＯ2、ＣｅＯ2から選ばれる１種類以上であることが好ましい。
【００４８】
前記低抵抗物質の個数平均粒径としては、０．０１０μｍ乃至０．３００μｍが好ましく、前記範囲の場合、樹脂中への分散性が良好であるため好ましい。
【００４９】
低抵抗物質の添加量は、樹脂１００質量部に対して、０．１質量部以上３０．０質量部以下であることが好ましい。更に好ましくは、１．０質量部以上２０．０質量部以下である。
【００５０】
また、本発明で用いる多孔質磁性粒子は、細孔の数や大きさによっては物理的強度が低くなりやすく、壊れやすい場合がある。このため、多孔質磁性粒子の細孔の少なくとも一部に樹脂を充填させたり、及び／又は表面を樹脂で被覆することにより、磁性キャリアとしての強度をコントロールしている。
【００５１】
その際、多孔質磁性粒子の細孔に前記低抵抗物質を含有する樹脂が充填されている及び／又は前記低抵抗物質を含有する樹脂が表面に被覆している場合が、前記パラメータαを制御するために好ましい。
【００５２】
具体的には、下記１乃至５のパターンが好ましい。
１．多孔質磁性粒子の細孔に低抵抗物質を含有した樹脂を充填し、表面に低抵抗物質を含有した樹脂を被覆する。
２．多孔質磁性粒子の細孔に低抵抗物質を含有していない樹脂を充填し、表面に低抵抗物質を含有した樹脂を被覆する。
３．多孔質磁性粒子の細孔には樹脂を充填せず、表面に低抵抗物質を含有した樹脂を被覆する。
４．多孔質磁性粒子の細孔に低抵抗物質を含有した樹脂を充填し、表面に低抵抗物質を含有していない樹脂を被覆する。
５．多孔質磁性粒子の細孔に低抵抗物質を含有した樹脂を充填し、表面には樹脂を被覆せず。
【００５３】
特に好ましくは、多孔質磁性粒子の細孔に低抵抗物質を含有する樹脂が充填されている場合（上記１パターン、４パターン、５パターン）である。これは低抵抗物質を含有する樹脂を充填することにより、樹脂部でのパスを形成させることができ、キャリア粒子内部での分極をよりコントロールできるためであると考えている。
【００５４】
多孔質磁性粒子内の孔に樹脂を充填させる方法としては、樹脂を溶剤に希釈し、これを多孔質磁性粒子内の孔に添加する方法が採用できる。ここで用いられる溶剤は、樹脂を溶解できるものであればよい。有機溶剤に可溶な樹脂である場合は、有機溶剤として、トルエン、キシレン、セルソルブブチルアセテート、メチルエチルケトン、メチルイソブチルケトン、メタノールが挙げられる。また、水溶性の樹脂またはエマルジョンタイプの樹脂である場合には、溶剤として水を用いればよい。多孔質磁性粒子の細孔に、樹脂を充填する方法としては、浸漬法、スプレー法、ハケ塗り法、及び流動床の如き塗布方法により多孔質磁性粒子を樹脂溶液に含浸させ、その後、溶剤を揮発させる方法が挙げられる。
【００５５】
上記樹脂溶液における樹脂固形分の量は、好ましくは１質量％以上５０質量％以下であり、より好ましくは１質量％以上３０質量％以下である。５０質量％以下であることで粘度がほどよくなり、多孔質磁性粒子の孔に樹脂溶液が均一に浸透しやすい。また、１質量％以上であると溶媒を除去するのに時間がかからず、充填の均一性が良好となる。用いる溶媒としては、揮発速度をコントロールしやすいトルエンが好ましい。
【００５６】
多孔質磁性粒子の細孔に充填する樹脂としては、熱可塑性樹脂、熱硬化性樹脂のどちらを用いてもかまわないが、多孔質磁性粒子に対する親和性が高いものであることが好ましい。
【００５７】
多孔質磁性粒子の細孔に充填させる樹脂として、熱可塑性樹脂としては、以下のものが挙げられる。ポリスチレン、ポリメチルメタクリレート、スチレン−アクリル樹脂；スチレン−ブタジエン共重合体、エチレン−酢酸ビニル共重合体、ポリ塩化ビニル、ポリ酢酸ビニル、ポリフッ化ビニリデン樹脂、フルオロカーボン樹脂、パーフルオロカーボン樹脂、ポリビニルピロリドン、石油樹脂、ノボラック樹脂、飽和アルキルポリエステル樹脂、ポリエチレンテレフタレート、ポリブチレンテレフタレート、ポリアリレート、ポリアミド樹脂、ポリアセタール樹脂、ポリカーボネート樹脂、ポリエーテルスルホン樹脂、ポリスルホン樹脂、ポリフェニレンサルファイド樹脂、ポリエーテルケトン樹脂。
【００５８】
また、上記熱硬化性樹脂としては、以下のものが挙げられる。フェノール樹脂、変性フェノール樹脂、マレイン樹脂、アルキド樹脂、エポキシ樹脂、無水マレイン酸とテレフタル酸と多価アルコールとの重縮合によって得られる不飽和ポリエステル、尿素樹脂、メラミン樹脂、尿素−メラミン樹脂、キシレン樹脂、トルエン樹脂、グアナミン樹脂、メラミン−グアナミン樹脂、アセトグアナミン樹脂、グリプタール樹脂、フラン樹脂、シリコーン樹脂、ポリイミド、ポリアミドイミド樹脂、ポリエーテルイミド樹脂、ポリウレタン樹脂。
【００５９】
また、これらの樹脂を変性した樹脂を用いても良い。中でもポリフッ化ビニリデン樹脂、フルオロカーボン樹脂、パーフロロカーボン樹脂又は溶剤可溶性パーフロロカーボン樹脂等の含フッ素系樹脂、アクリル変性シリコーン樹脂あるいはシリコーン樹脂は、多孔質磁性粒子に対する親和性が高いため好ましい。
【００６０】
市販品として、以下のものが挙げられる。シリコーン樹脂としては、信越化学社製のＫＲ２７１、ＫＲ２５５、ＫＲ１５２、東レ・ダウコーニング社製のＳＲ２４００、ＳＲ２４０５、ＳＲ２４１０、ＳＲ２４１１が挙げられる。変性シリコーン樹脂としては、信越化学社製のＫＲ２０６（アルキッド変性）、ＫＲ５２０８（アクリル変性）、ＥＳ１００１Ｎ（エポキシ変性）、ＫＲ３０５（ウレタン変性）、東レ・ダウコーニング社製のＳＲ２１１５（エポキシ変性）、ＳＲ２１１０（アルキッド変性）が挙げられる。
【００６１】
多孔質磁性粒子を用いる場合は、細孔に樹脂を充填させた後に、更に表面を樹脂で被覆してもよく、また、細孔に樹脂を充填させずに表面を樹脂で被覆してもよい。多孔質磁性粒子に充填する樹脂と表面を被覆させる樹脂は、同じであっても、異なっていても良く、熱可塑性の樹脂であっても熱硬化性樹脂であってもよい。
【００６２】
表面を被覆させる樹脂は、単独でも使用できるが、夫々を混合して使用してもよい。また、熱可塑性樹脂に硬化剤等を混合し硬化させて使用することもできる。特により離型性の高い樹脂を用いることが好適である。
【００６３】
更に、充填させる樹脂及び被覆させる樹脂は、荷電制御性を有する粒子や荷電制御剤、荷電制御樹脂、カップリング剤を摩擦帯電性をコントロールするために含有しても良い。
【００６４】
該荷電制御性を有する粒子としては、有機金属錯体の粒子、有機金属塩の粒子、キレート化合物の粒子、モノアゾ金属錯体の粒子、アセチルアセトン金属錯体の粒子、ヒドロキシカルボン酸金属錯体の粒子、ポリカルボン酸金属錯体の粒子、ポリオール金属錯体の粒子、ポリメチルメタクリレート樹脂の粒子、ポリスチレン樹脂の粒子、メラミン樹脂の粒子、フェノール樹脂の粒子、ナイロン樹脂の粒子、シリカの粒子、酸化チタンの粒子、アルミナの粒子など挙げられる。
【００６５】
荷電制御性を有する粒子の添加量としては、樹脂１００質量部に対し、０．５質量部以上５０．０質量部以下であることが摩擦帯電量を制御するために好ましい。
【００６６】
カップリング剤としては、ネガ付与性を高めるために、含チッ素系化合物であることが好ましい。
【００６７】
磁性キャリア粒子の表面を樹脂で被覆する方法としては、特に限定されないが、浸漬法、スプレー法、ハケ塗り法、及び流動床の如き塗布方法により被覆する方法が挙げられる。中でも浸漬法または乾式法が好ましい。
【００６８】
磁性キャリア粒子の表面を被覆する樹脂の量としては、磁性粒子１００質量部に対し、０．１質量部以上５．０質量部以下であることが、トナーへの帯電付与性をコントロールするために好ましい。
【００６９】
また、走査型電子顕微鏡により撮影された該磁性キャリア粒子の断面の反射電子像において、該磁性キャリア粒子の全断面積に対して、該磁性粒子の面積比率が、５０面積％以上９５面積％以下であることが好ましい。更に好ましくは５５面積％以上９３面積％以下であり、特に好ましくは６０面積％以上９０面積％である。
【００７０】
該磁性粒子の面積比率が５０面積％以上９５面積％以下であることは、磁性キャリアを低比重化、低磁気力化でき、トナースペントを防止して安定した画像を長期にわたり維持できるために好ましい。
【００７１】
また、上記範囲を満たす磁性キャリア粒子は、磁性キャリア全体の６０個数％以上存在することが好ましい。更に全体の８０個数％以上であることがより好ましい。
【００７２】
多孔質磁性の材質としては、以下のものが挙げられる。
１）表面が酸化された鉄粉、２）未酸化の鉄粉、３）リチウム、カルシウム、マグネシウム、ニッケル、銅、亜鉛、コバルト、マンガン、クロム及び希土類元素の如き金属粒子、４）鉄、リチウム、カルシウム、マグネシウム、ニッケル、銅、亜鉛、コバルト、マンガン、クロム及び希土類元素の如き金属の合金粒子、又はこれらの元素を含む酸化物粒子、５）マグネタイト粒子又はフェライト粒子。
【００７３】
フェライトとは次式で表される焼結体である。
（Ｍ１2Ｏ）u（Ｍ２Ｏ）v（Ｍ３2Ｏ3）w（Ｍ４Ｏ2）x（Ｍ５2Ｏ5）y（Ｆｅ2Ｏ3）z
（式中、Ｍ１は１価、Ｍ２は２価、Ｍ３は３価、Ｍ４は４価、Ｍ５は５価の金属であり、ｕ＋ｖ＋ｗ＋ｘ＋ｙ＋ｚ＝１．０とした時に、ｕ、ｖ、ｗ、ｘ及びｙはそれぞれ０≦（ｕ，ｖ，ｗ，ｘ，ｙ）≦０．８であり、ｚは０．２＜ｚ＜１．０である。）
【００７４】
また、上記式中において、Ｍ１乃至Ｍ５としては、Ｌｉ、Ｆｅ、Ｚｎ、Ｎｉ、Ｍｎ、Ｍｇ、Ｃｏ、Ｃｕ、Ｂａ、Ｓｒ、Ｃａ、Ｓｉ、Ｖ、Ｂｉ、Ｉｎ、Ｔａ、Ｚｒ、Ｂ、Ｍｏ、Ｎａ、Ｓｎ、Ｔｉ、Ｃｒ、Ａｌ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕからなる群から選ばれる１種類以上の金属元素を用いることが好ましい。
【００７５】
磁性のＬｉ系フェライト（例えば、（Ｌｉ2Ｏ）a（Ｆｅ2Ｏ3）b（０．０＜ａ＜０．４，０．６≦ｂ＜１．０、ａ＋ｂ＝１））；Ｍｎ系フェライト（例えば、（ＭｎＯ）a（Ｆｅ2Ｏ3）b（０．０＜ａ＜０．５、０．５≦ｂ＜１．０、ａ＋ｂ＝１））；Ｍｎ−Ｍｇ系フェライト（例えば、（ＭｎＯ）a（ＭｇＯ）b（Ｆｅ2Ｏ3）c（０．０＜ａ＜０．５、０．０＜ｂ＜０．５、０．５≦ｃ＜１．０、ａ＋ｂ＋ｃ＝１））；Ｍｎ−Ｍｇ−Ｓｒ系フェライト（例えば、（ＭｎＯ）a（ＭｇＯ）b（ＳｒＯ）c（Ｆｅ2Ｏ3）d（０．０＜ａ＜０．５、０．０＜ｂ＜０．５、０．０＜ｃ＜０．５、０．５≦ｄ＜１．０、ａ＋ｂ＋ｃ＋ｄ＝１）；Ｃｕ−Ｚｎ系フェライト（例えば、（ＣｕＯ）a（ＺｎＯ）b（Ｆｅ2Ｏ3）c（０．０＜ａ＜０．５、０．０＜ｂ＜０．５、０．５≦ｃ＜１．０、ａ＋ｂ＋ｃ＝１）。なお、上記フェライトは微量の他の金属を含有していても良い。
【００７６】
結晶の成長速度のコントロールの容易性の観点から、多孔質磁性粒子の抵抗率を好適にする観点から、Ｍｎ元素を含有する、Ｍｎ系フェライト、Ｍｎ−Ｍｇ系フェライト、Ｍｎ−Ｍｇ−Ｓｒ系フェライトがより好ましい。
【００７７】
以下に、多孔質磁性粒子の製造工程を説明する。
【００７８】
工程１（秤量・混合工程）：
フェライトの原料を、秤量し、混合する。フェライトの原料としては、磁性の抵抗率、パラメータαをコントロールするために以下のものが挙げられる。
【００７９】
Ｌｉ、Ｆｅ、Ｚｎ、Ｎｉ、Ｍｎ、Ｍｇ、Ｃｏ、Ｃｕ、Ｂａ、Ｓｒ、Ｙ、Ｃａ、Ｓｉ、Ｖ、Ｂｉ、Ｉｎ、Ｔａ、Ｚｒ、Ｂ、Ｍｏ、Ｎａ、Ｓｎ、Ｔｉ、Ｃｒ、Ａｌ、希土類金属の金属粒子、酸化物、水酸化物、シュウ酸塩、炭酸塩。
【００８０】
混合する装置としては、以下のものが挙げられる。ボールミル、遊星ミル、ジェットミル、振動ミル。特に水６０質量％乃至８０質量％の固形分濃度としたスラリーを用いる湿式のボールミルが混合性と多孔質構造を取るための観点から好ましい。
【００８１】
工程２（仮焼成工程）：
混合したフェライト原料をスプレードライヤーを用いて、乾燥・造粒した後、大気中で温度７００℃以上１０００℃以下にして、０．５時間以上５．０時間以下仮焼成し、フェライト化する。１０００℃を超えると焼結が進み、多孔質にするための粒径まで粉砕することが出来にくくなる場合がある。
【００８２】
工程３（粉砕工程）：
工程２で作製した仮焼フェライトを粉砕機で粉砕する。粉砕機としては、以下のものがあげられる。クラッシャーやハンマーミル、ボールミル、ビーズミル、遊星ミル、ジェットミル。
【００８３】
仮焼フェライトの粉砕粉の体積基準の５０％粒径（Ｄ５０）は、０．５μｍ以上３．０μｍ以下とすることが好ましい。こうすることで、形状が略球形のキャリア粒子を得ることができ、細孔径の大きさをコントロールすることができる。
【００８４】
また、仮焼フェライトの粉砕粉の体積基準の９０％粒径（Ｄ９０）は２．０μｍ以上５．０μｍ以下とすることが好ましい。こうすることで、所望の多孔質の構造が可能になり、細孔径がコントロールされ、磁性キャリアとして、良好な抵抗を得たり、パラメータαを所望の値にコントロールすることができる。
【００８５】
仮焼フェライトの粉砕粉を上記の粒径にするために、ボールミルやビーズミルでは用いるボールやビーズの素材、運転時間を制御することが好ましい。具体的には、仮焼フェライトの粒径を小さくするためには、比重の重いボールを用い、粉砕時間を長くすればよい。ボールやビーズの素材としては、所望の粒径が得られれば、特に限定されない。また、粒度分布を広くするために粉砕粒度の異なる粉砕粉を混合して用いることもできる。
【００８６】
ボールやビーズの素材としては、以下のものが挙げられる。ソーダガラス（比重２．５ｇ／ｃｍ3）、ソーダレスガラス（比重２．６ｇ／ｃｍ3）、高比重ガラス（比重２．７ｇ／ｃｍ3）等のガラスや、石英（比重２．２ｇ／ｃｍ3）、チタニア（比重３．９ｇ／ｃｍ3）、窒化ケイ素（比重３．２ｇ／ｃｍ3）、アルミナ（比重３．６ｇ／ｃｍ3）、ジルコニア（比重６．０ｇ／ｃｍ3）、スチール（比重７．９ｇ／ｃｍ3）、ステンレス（比重８．０ｇ／ｃｍ3）。中でも、アルミナ、ジルコニア、ステンレスは、耐磨耗性に優れているために好ましい。
【００８７】
ボールとしては、φ５ｍｍ以上φ６０ｍｍ未満のものが好適に用いられる。また、ビーズとしてはφ０．０３ｍｍ以上φ５ｍｍ未満のものが好適に用いられる。
【００８８】
また、ボールミルやビーズミルは、湿式の方が、粉砕品がミルの中で舞い上がることがなく粉砕効率が高いため、好ましい。
【００８９】
工程４（造粒工程）：
仮焼フェライト微粉砕品に対し、水、バインダーと、必要に応じて、細孔調整剤として発泡剤や有機微粒子、Ｎａ2ＣＯ3を加える。バインダーとしては、ポリビニルアルコールが好適に用いられる。
【００９０】
工程３において、湿式で粉砕した場合は、フェライトスラリー中に含まれている水も考慮し、バインダーと必要に応じて、細孔調整剤を加えることが好ましい。多孔質の程度をコントロールするため、スラリーの固形分濃度を５０質量％以上８０質量％以下にして、造粒することが好ましい。
【００９１】
得られたフェライトスラリーを、噴霧乾燥機を用い、１００℃以上２００℃以下の加温雰囲気下で、造粒し乾燥する。噴霧乾燥機としては、スプレードライヤーが磁性粒子粒径を所望の範囲に出来るため好適に使用できる。磁性粒子粒径は、スプレードライヤーに用いられるディスクの回転数、噴霧量を適宜選択して、コントロールできる。
【００９２】
工程５（本焼成工程）：
次に、造粒品を８００℃以上１４００℃以下で、１時間以上２４時間以下焼成する。更に上記範囲内で焼成温度や焼成時間を制御することが好ましい。
【００９３】
焼成温度を上げたり、焼成時間を長くすることで、多孔質磁性粒子の焼成が進み、その結果、孔の径は小さく、かつ、孔の容積も減る。また、焼成する雰囲気をコントロールすることで、多孔質磁性粒子の抵抗率やパラメータαを好ましい範囲にコントロールすることができる。多孔質の構造と抵抗率、パラメータαの関係は、導電パスの関係上密接に相関する。このため、焼成温度と焼成雰囲気のコントロールは、非常に重要であり、上述の通り、温度コントロールと焼成時間、雰囲気調整の振れ幅が小さくなるように制御が必要である。
【００９４】
工程６（選別工程）：
以上の様に焼成した粒子を解砕した後に、必要に応じて、分級や篩で篩分して粗大粒子や微粒子を除去してもよい。
【００９５】
本発明の磁性キャリアは、体積分布基準５０％粒径（Ｄ５０）が２０．０μｍ以上７０．０μｍ以下であることが、キャリア付着を抑制したり、トナースペントを抑制し、長期間の使用においても安定して用いることができるため好ましい。
【００９６】
本発明の磁性キャリアは、１０００／４π（ｋＡ／ｍ）における磁化の強さが、４０Ａｍ2／ｋｇ以上６５Ａｍ2／ｋｇ以下であることが、ドットの再現性を向上させ、キャリア付着を防止し、また、トナースペントを防止して安定した画像を得るために好ましい。
【００９７】
本発明の磁性キャリアは、真比重が３．２ｇ／ｃｍ3以上５．０ｇ／ｃｍ3以下であることが、トナースペントを防止して安定した画像を長期にわたり維持できるために好ましい。より好ましくは３．４ｇ／ｃｍ3以上４．２ｇ／ｃｍ3以下であり、キャリア付着を防止し、耐久性により優れる。
【００９８】
本発明では、該磁性キャリアとトナーを少なくとも含有する二成分系現像剤を用いることが、高画質の画像を得ることができるため好ましい。
【００９９】
本発明の二成分系現像剤は、トナーと磁性キャリアの混合比率が磁性キャリア１００質量部に対してトナーを２質量部以上３５質量部以下とすることが好ましく、４質量部以上２５質量部以下がより好ましい。上記範囲とすることで、高画像濃度を達成しトナーの飛散を低減することができる。
【０１００】
上述の如き磁性キャリアとトナーとを含有する二成分系現像剤は、トナー及び磁性キャリアを含有する補給用現像剤を現像器に補給し、且つ、少なくとも現像器内部で過剰になった磁性キャリアを現像器から排出する二成分現像方法にも使用することができ、該補給用現像剤として使用できる。
【０１０１】
該補給用現像剤として用いる場合には、現像剤の耐久性を高めるという観点から、磁性キャリア１質量部に対してトナーを２質量部以上５０質量部以下の配合割合が好ましい。
【０１０２】
また、トナーの重量平均粒径（Ｄ４）は、３．０μｍ以上８．０μｍ以下が好ましい。トナーの重量平均粒径（Ｄ４）が、該範囲の場合、現像器内での流動性、現像剤担持体上へのコート性を長期にわたり維持することができるため好ましい。
【０１０３】
トナーの保存性と低温定着性を両立するために、トナーのゲルパーミエーションクロマトグラフィー（ＧＰＣ）により測定される分子量分布のピーク分子量（Ｍｐ）が２０００以上５００００以下、数平均分子量（Ｍｎ）が１５００以上３００００以下、重量平均分子量（Ｍｗ）が２０００以上１００００００以下であることが好ましい。
【０１０４】
トナーのガラス転移点（Ｔｇ）は４０℃以上８０℃以下であることが好ましい。
【０１０５】
トナーに用いるワックスは、結着樹脂１００質量部あたり０．５質量部以上２０質量部以下で使用されることが好ましい。また、ワックスの最大吸熱ピークのピーク温度としては４５℃以上１４０℃以下であることが好ましい。トナーの保存性と耐ホットオフセット性を両立できるため好ましい。
【０１０６】
トナーに用いる着色剤は、イエロー系着色剤、マゼンタ系着色剤、シアン系着色剤、ブラック系着色剤が用いられる。着色剤には、顔料を単独で使用してもかまわないが、染料と顔料とを併用してその鮮明度を向上させた方がフルカラー画像の画質の点からより好ましい。着色剤の使用量は、結着樹脂１００質量部に対して０．１質量部以上３０質量部以下で使用されることが好ましい。
【０１０７】
トナーには、必要に応じて荷電制御剤を含有させることもできる。トナーに含有される荷電制御剤としては、公知のものが利用できるが、特に、無色でトナーの帯電スピードが速く且つ一定の帯電量を安定して保持できる芳香族カルボン酸の金属化合物が好ましい。荷電制御剤はトナー粒子に対して内添しても良いし外添しても良い。荷電制御剤の添加量は結着樹脂１００質量部に対し０．２質量部以上１０質量部以下が好ましい。
【０１０８】
トナーには、流動性向上のため、外添剤が添加されていることが好ましい。外添剤としては、シリカ、酸化チタン、酸化アルミニウムの如き無機微粉体が好ましい。無機微粉体は、シラン化合物、シリコーンオイル又はそれらの混合物の如き疎水化剤で疎水化されていることが好ましい。外添剤は、トナー粒子１００質量部に対して０．１質量部以上５．０質量部以下使用されることが好ましい。トナー粒子と外添剤との混合は、ヘンシェルミキサーの如き公知の混合機を用いることができる。
【０１０９】
トナー粒子を製造する方法としては、例えば、結着樹脂及び着色剤を溶融混練し、混練物を冷却後、粉砕及び分級する粉砕法；結着樹脂と着色剤とを溶剤中に溶解または分散させた溶液を水系媒体中に導入し懸濁造粒させ、該溶剤を除去することによってトナー粒子を得る懸濁造粒法；モノマーに着色剤等を均一に溶解または分散したモノマー組成物を分散安定剤を含有する連続層（例えば水相）中に分散し、重合反応を行わせトナー粒子を作成する懸濁重合法；モノマーでは可溶であるが、重合体を形成すると不溶となるモノマーと水系有機溶媒を用いて直接トナー粒子を生成するモノマーには可溶で得られる重合体が不溶な水系有機溶剤を用い直接トナー粒子を生成する分散重合法；水溶性極性重合開始剤存在下で直接重合しトナー粒子を生成する乳化重合法；少なくとも重合体微粒子及び着色剤微粒子を凝集して微粒子凝集体を形成する工程と該微粒子凝集体中の微粒子間の融着を起こさせる熟成工程を経て得られる乳化凝集法；がある。
【０１１０】
粉砕法でのトナー製造手順について説明する。
【０１１１】
原料混合工程では、トナー粒子を構成する材料として、例えば、結着樹脂、着色剤及びワックス、必要に応じて荷電制御剤等の他の成分を所定量秤量して配合し、混合する。次に、混合した材料を溶融混練して、結着樹脂中に着色剤等を分散させる。その溶融混練工程では、加圧ニーダー、バンバリィミキサーの如きバッチ式練り機や、連続式の練り機を用いることができ、連続生産できる優位性から、１軸又は２軸押出機が主流となっている。更に、溶融混練することによって得られる着色された樹脂組成物は、２本ロール等で圧延され、冷却工程で水などによって冷却してもよい。
【０１１２】
ついで、樹脂組成物の冷却物は、粉砕工程で所望の粒径にまで粉砕される。
【０１１３】
その後、必要に応じて慣性分級方式のエルボージェット（日鉄鉱業社製）、遠心力分級方式のターボプレックス（ホソカワミクロン社製）、ＴＳＰセパレータ（ホソカワミクロン社製）、ファカルティ（ホソカワミクロン社製）の如き分級機や篩分機を用いて分級し、トナー粒子を得る。
【０１１４】
また、必要に応じて、粉砕後に、ハイブリタイゼーションシステム（奈良機械製作所製）、メカノフージョンシステム（ホソカワミクロン社製）、ファカルティ（ホソカワミクロン社製）、メテオレインボー  ＭＲ  Ｔｙｐｅ（日本ニューマチック社製）を用いて、球形化処理の如きトナー粒子の表面改質処理を行うこともできる。
【０１１５】
上記磁性キャリア及びトナーの各種物性の測定法について以下に説明する。
【０１１６】
＜磁性キャリアのパラメータαの測定方法＞
（サンプルの秤量）
まず、測定するサンプルを、電極面積が４．９ｃｍ2である円筒型電極（直径２．５ｃｍ）を有するサンプルホルダに封入する。電極間に１００Ｎの押し圧をかけたときに封入したサンプルの厚みＬが０．９５ｍｍ以上１．０５ｍｍ以下の範囲となるように、サンプルを秤量した。
【０１１７】
（測定回路の説明）
上記のサンプルホルダの電極間に図１に示すように配線を行い、サンプルホルダの電極間に１００Ｎの押し圧をかけた状態において、サンプルホルダ内部に封入したキャリア、又はコア粒子の交流インピーダンス測定を行った。
【０１１８】
尚、本測定では、所望の電界下におけるαを求めるために、直流電圧を印加した状態における交流インピーダンス測定を行う。このため、図１に示すように、正弦波電圧Ｖａｃに直流電圧Ｖｏを重畳した交番バイアスをサンプルホルダの電極間に印加する。更に、このときに電極間に流れる応答電流の交流成分のみを取り出し、解析することで、直流電界下におけるインピーダンスを測定した。
【０１１９】
インピーダンス測定装置としては、Ｓｏｌａｒｔｒｏｎ社製１２６０型周波数応答解析装置（ＦＲＡ）及び、同社製１２９６型誘電率測定インターフェイスを用いた。
【０１２０】
上記交番バイアスに用いられる、直流電圧Ｖｏは、波形発振器から出力した直流電圧信号を、Ｔｒｅｋ社製ＰＺＤ２０００型高電圧電源で増幅して得た。また、正弦波電圧Ｖａｃは１２９６型誘電率測定インターフェイスのＳＡＭＰＬＥ−ＨＩ端子より出力される。更に図４に示すように、測定系にコンデンサＣ１（６６μＦ）及びツェナーダイオードＺＤ１（５Ｖ）を配置することで、正弦波電圧Ｖａｃに直流電圧Ｖｏを重畳することで、上記交番バイアスを得た。
【０１２１】
また、応答電流は、図１中の抵抗器Ｒ２（１０ｋΩ）、コンデンサＣ２（３３μＦ）、及びツェナーダイオードＺＤ２（５Ｖ）を用いた分流回路を用いることで、直流成分と交流成分に分離することができる。このとき、コンデンサＣ２側に流れる交流成分のみを１２６０型インピーダンスアナライザのＩＮＰＵＴ−Ｖ１−ＬＯ端子および、１２９６型誘電率測定インターフェイスのＳＡＭＰＬＥ−ＬＯ端子に入力し、応答電流波形の解析を行い、インピーダンスを測定した。
【０１２２】
尚、図１中の抵抗器Ｒ１（１０ｋΩ）は保護抵抗であり、測定系に流れる最大電流量を制限する。
【０１２３】
（複素インピーダンスの測定）
本実施例では、Ｓｏｌａｒｔｒｏｎ社製インピーダンス測定ソフトウェアＳＭａＲＴを用いて、インピーダンスの自動測定を行った。ＳＭａＲＴでは、所定の周波数ｆの正弦波電圧と正弦波電圧に対する応答電流から、周波数ｆに対する複素インピーダンス
【０１２４】
【数５】
0005523121.tif 000006
を測定することができる。ただし、Ｒｅ〔Ｚ〕はインピーダンスの実部、Ｉｍ〔Ｚ〕はインピーダンスの虚部である。また、ωは角周波数であり、周波数ｆとはω＝２πｆの関係がある。
【０１２５】
インピーダンスの周波数特性を測定するために、上記正弦波電圧の周波数ｆ（Ｈｚ）は、１Ｈｚから１ＭＨｚまでの複数の周波数でインピーダンス測定を行った。具体的には、１．０、１．６、２．５、４．０、６．３、１．０×１０1、１．６×１０1、２．５×１０1、４．０×１０1、６．３×１０1、１．０×１０2、１．６×１０2、２．５×１０2、４．０×１０2、６．３×１０2、１．０×１０3、１．６×１０3、２．５×１０3、４．０×１０3、６．３×１０3、１．０×１０4、１．６×１０4、２．５×１０4、４．０×１０4、６．３×１０4、１．０×１０5、１．６×１０5、２．５×１０5、４．０×１０5、６．３×１０5、１．０×１０6Ｈｚで測定を行なった。また、正弦波電圧の振幅は実効値で３Ｖとした。
【０１２６】
上記のように、１．０Ｈｚから１．０×１０6ＭＨｚの周波数範囲において複数の周波数で測定した複素インピーダンスＺを複素平面状にプロットすることで、所謂Ｃｏｌｅ−Ｃｏｌｅプロット（ナイキスト線図）を作成した。
【０１２７】
（等価回路によるフィッティング）
次に、交流インピーダンス測定で得られた複素インピーダンス測定データからαを求めた方法について具体的に説明する。
【０１２８】
作成したＣｏｌｅ−Ｃｏｌｅプロットは、Ｓｏｌａｒｔｒｏｎ社製解析ソフトウェアＺＶｉｅｗ２のＩｎｓｔａｎｔ  Ｆｉｔ機能を使用する。図２に示した等価回路の複素インピーダンスと対応させてフィッティングを行い、インピーダンス測定データのフィッティングパラメータとしてαを求めた。
【０１２９】
ここで、図２においてＲｓ、Ｒは抵抗であり、ＣＰＥはＣｏｎｓｔａｎｔ  Ｐｈａｓｅ  Ｅｌｅｍｅｎｔ（定相要素）と呼ばれる回路素子であり、ＣＰＥの複素インピーダンスＺCPEの周波数特性は下記（３）式で表される。
【０１３０】
【数６】
0005523121.tif 000007
【０１３１】
ここで、ωはインピーダンス測定の角周波数、ｉは虚数単位である。又、αは０から１までの実数パラメータである。
【０１３２】
フィッティング回路全体のインピーダンスは、下記（４）式で表される。
【０１３３】
Ｚ（ω）＝Ｒｓ＋（１／Ｒ＋１／ＺCFE）-1
＝Ｒｓ＋（１／Ｒ＋１／（（ｉω）αＴ）-1）-1
【０１３４】
【数７】
0005523121.tif 000008
【０１３５】
尚、Ｒｓはフィッティングの精度を向上させるためにフィッティング回路に導入した仮想的な抵抗であるため、負の値をとってもよい。
【０１３６】
図３は、図２の回路において、Ｒｓ＝０Ω、Ｒ＝１×１０5Ωとし、Ｔ＝２×１０-10Ｆα・Ωα-1、α＝１．０、α＝０．９、α＝０．８、およびα＝０．７におけるＣｏｌｅ−Ｃｏｌｅプロットを示している。Ｃｏｌｅ−Ｃｏｌｅプロットの形状から解るように、上記（４）式におけるαはＣｏｌｅ−Ｃｏｌｅプロットの描く円弧の歪み対応したパラメータである。
【０１３７】
（電界下におけるα）
本発明のパラメータαは以下のように求めた。
【０１３８】
インピーダンスを測定する際に、サンプルに印加される平均の電界強度Ｅｓａｍｐｌｅは、インピーダンス測定時に電極間のサンプルが分担する電圧の直流成分Ｖｓａｍｐｌｅと電極間距離Ｌを用いて、Ｖｓａｍｐｌｅ／Ｌで表される。Ｖｓａｍｐｌｅの値は、図１の回路図に示したａ点における電位とｂ点における電位の差分により測定することができる。本測定では、Ｔｋｔｒｏｎｉｘ社製の高電圧プローブＰ６０１５Ａを用いて、ａ点及びｂ点における電位を測定し、それらの電位の差分によりサンプルホルダの電極間の分担電圧Ｖｓａｍｐｌｅを測定した。また、Ｖｓａｍｐｌｅの値は、高電圧電源から出力される直流電圧Ｖｏの電圧を変化させることで調整した。
【０１３９】
このようにして、複数の電界強度Ｅにおいてインピーダンス測定を行い、各電界強度下におけるαを求め、グラフにプロットすることで、１０3Ｖ／ｃｍの電界下におけるキャリアαを得た。
【０１４０】
＜磁性粒子の比抵抗の測定＞
磁性粒子の比抵抗は、図４に概略される測定装置を用いて測定される。なお、磁性粒子の測定には、樹脂を含有していない状態の試料を用いて測定する。
【０１４１】
抵抗測定セルＡは、断面積２．４ｃｍ2の穴の開いた円筒状のＰＴＦＥ樹脂容器２１、下部電極（ステンレス製）２２、支持台座（ＰＴＦＥ樹脂製）２３、上部電極（ステンレス製）２４から構成される。支持台座２３上に円筒状のＰＴＦＥ樹脂容器１を載せ、試料（磁性粒子）２５を０．５ｇ乃至１．３ｇ程度の範囲で充填し、充填された試料２５に上部電極４を載せ、試料の厚みを測定する。予め試料のないときの厚みをｄ１（ブランク）、０．５ｇ乃至１．３ｇ程度の試料を充填したときの厚みｄ２（試料）とすると、実際の試料の厚みｄは下記式で表せる。
【０１４２】
ｄ＝ｄ２（試料）−ｄ１（ブランク）
この時、試料の厚みが０．９５ｍｍ以上１．０４ｍｍとなるように試料の量を適宜変えることが重要である。
【０１４３】
電極間に電圧を印加し、そのときに流れる電流を測定することによって磁性粒子の比抵抗を求めることができる。測定には、エレクトロメーター２６（ケスレー６５１７Ａケスレー社製）及び制御用にコンピュータ２７を用いる。
【０１４４】
制御用コンピュータにナショナルインスツルメンツ社製の制御系と制御ソフトウエア（ＬａｂＶＥＩＷ  ナショナルインスツルメンツ社製）を用いたソフトウエアにより行う。測定条件として、試料と電極との接触面積Ｓ＝２．４ｃｍ2、試料の厚み０．９５ｍｍ以上１．０４ｍｍ以下になるように実測した値ｄを入力する。また、上部電極の荷重１２０ｇ（１．１８Ｎ）、最大印加電圧１０００Ｖとする。
【０１４５】
電圧の印加条件は、制御用コンピュータとエレクトロメーター間の制御にＩＥＥＥ−４８８インターフェースを用いて、エレクトロメーターの自動レンジ機能を利用する。具体的には、１Ｖ、２Ｖ、４Ｖ、８Ｖ、１６Ｖ、３２Ｖ、６４Ｖ、１２８Ｖ、２５６Ｖ、５１２Ｖ、１０００Ｖの電圧を１秒間ずつ印加するスクリーニングを行う。その際に最大１０００Ｖ（電界強度としては、約１００００Ｖ／ｃｍ）まで印加可能かどうかをエレクトロメーターが判断し、過電流が流れる場合、「ＶＯＬＴＡＧＥ  ＳＯＵＲＣＥ  ＯＰＡＲＡＴＥ」が点滅する。すると印加電圧を下げて、印加可能な電圧をさらにスクリーニングし、印加電圧の最大値を自動的に決める。その後、本測定を行う。その最大電圧値を５分割した電圧を各ステップとして３０秒間保持させた後の電流値から抵抗値を測定する。例えば、最大印加電圧が１０００Ｖの場合には、２００Ｖ、４００Ｖ、６００Ｖ、８００Ｖ、１０００Ｖ、１０００Ｖ、８００Ｖ、６００Ｖ、４００Ｖ、２００Ｖと２００Ｖ刻みで電圧を上げた後下げていくような順で印加する。それぞれのステップで３０秒保持後の電流値から抵抗値を測定する。また、例えば、最大印加電圧が６６．０Ｖであり、１３．２Ｖ、２６．４Ｖ、３９．６Ｖ、５２．８Ｖ、６６．０Ｖ、６６．０Ｖ、５２．８Ｖ、３９．６Ｖ、２６．４Ｖ、１３．２Ｖの順で印加する。そこで得られる電流値をコンピュータにより処理することで、試料厚み、電極面積から電界強度及び比抵抗を算出して、グラフにプロットする。その場合、最大印加電圧から電圧を下げていく５点をプロットする。なお、各ステップでの測定において、「ＶＯＬＴＡＧＥ  ＳＯＵＲＣＥ  ＯＰＡＲＡＴＥ」が点滅し、過電流が流れた場合には、測定上、抵抗値が０と表示される。この現象をブレークダウンすると定義する。尚、比抵抗、電界強度は、下記式にて求められる。
比抵抗（Ω・ｃｍ）＝（印加電圧（Ｖ）／測定電流（Ａ））×Ｓ（ｃｍ2）／ｄ（ｃ                          ｍ）電界強度（Ｖ／ｃｍ）＝印加電圧（Ｖ）／ｄ（ｃｍ）
【０１４６】
＜磁性キャリア粒子の断面の反射電子像＞
磁性キャリア粒子の断面加工には、集束イオンビーム加工観察装置（ＦＩＢ）、ＦＢ−２１００（日立製作所社製）を用いた。ＦＩＢ用試料台上にカーボンペーストを塗り、その上に磁性キャリア粒子を１粒子ずつ独立して存在するように少量固着させ、導電膜として白金蒸着することで試料を作製する。試料をＦＩＢ装置にセットし、加速電圧４０ｋＶ、Ｇａイオン源を用いて、粗加工し（ビーム電流３９ｎＡ）、続いて仕上げ加工（ビーム電流７ｎＡ）を行い、試料断面を削り出す。
【０１４７】
尚、試料とする磁性キャリア粒子は、各試料の最大径Ｄｍａｘとして、Ｄ５０×０．９≦Ｄｍａｘ≦Ｄ５０×１．１である磁性キャリアを対象とする。
【０１４８】
さらに、各試料の固着面に対して平行な方向における、最大長を含む平面の位置を、固着面からの距離ｈとする。（例えば、半径ｒの完全な球体の場合、ｈ＝ｒとなる）固着面より垂直な方向に、固着面からの距離０．９×ｈ以上１．１×ｈ以下の範囲において、断面を削り出す。
【０１４９】
断面加工した試料は、そのまま走査型電子顕微鏡（ＳＥＭ）観察に適用することができる。反射電子の放出量は試料を構成する物質の原子番号に依存することから、磁性キャリア断面粒子の組成画像を得ることができる。本発明の磁性キャリア粒子の断面観察においては、走査型電子顕微鏡（ＳＥＭ）、Ｓ−４８００（日立製作所社製）を用いて、加速電圧２．０ｋＶにて行った。
【０１５０】
磁性キャリア粒子断面のグレースケールのＳＥＭ反射電子画像について、画像解析ソフトＩｍａｇｅ−ＰｒｏＰｌｕｓ（Ｍｅｄｉａ  Ｃｙｂｅｒｎｅｔｉｃｓ社製）を用いて以下の手順で計算される。
【０１５１】
磁性キャリア粒子の加工断面領域を画像上であらかじめ指定する。指定した断面領域について、２５６階調のグレースケール画像とする。階調値の下位より０乃至１９階調を空隙部の領域、２０乃至１２９階調を樹脂部の領域、１３０乃至２５４階調を磁性部領域として、３領域に画像上で分割する。２５５階調目は加工断面領域外の背景部分とする。磁性キャリア粒子の断面における磁性粒子部の面積比率の測定方法は、磁性キャリア粒子の加工断面領域を画像上であらかじめ指定し、磁性キャリア粒子の断面面積とする。磁性粒子部１が占める面積を磁性キャリア粒子の断面面積で除した値を、「磁性粒子部の面積比率（面積％）」とする。本発明においては、無作為に選択した２０個の磁性キャリア粒子について同様の測定を行い、その平均値を用いる。
【０１５２】
＜磁性キャリア粒子の体積分布基準５０％粒径（Ｄ５０）の測定方法＞
粒度分布測定は、レーザー回折・散乱方式の粒度分布測定装置「マイクロトラックＭＴ３３００ＥＸ」（日機装社製）にて測定を行った。
【０１５３】
仮焼フェライト微粉砕品の体積分布基準の５０％粒径（Ｄ５０）の測定では、湿式用の試料循環器「Ｓａｍｐｌｅ  Ｄｅｌｉｖｅｒｙ  Ｃｏｎｔｒｏｌ（ＳＤＣ）」（日機装社製）を装着して行った。仮焼フェライト（フェライトスラリー）を測定濃度になるように試料循環器に滴下した。流速  ７０％、超音波出力  ４０Ｗ、超音波時間  ６０秒とした。
【０１５４】
測定条件は下記の通りである。
ＳｅｔＺｅｒｏ時間  ：１０秒
測定時間            ：３０秒
測定回数            ：１０回
溶媒屈性率          ：１．３３
粒子屈折率          ：２．４２
粒子形状            ：非球形
測定上限            ：１４０８μｍ
測定下限            ：０．２４３μｍ
測定環境            ：約２３℃／５０％ＲＨ
【０１５５】
磁性キャリア粒子の体積分布基準５０％粒径（Ｄ５０）の測定には、乾式測定用の試料供給機「ワンショットドライ型サンプルコンディショナーＴｕｒｂｏｔｒａｃ」（日機装社製）を装着して行った。Ｔｕｒｂｏｔｒａｃの供給条件として、真空源として集塵機を用い、風量約３３リットル／ｓｅｃ、圧力約１７ｋＰａとした。制御は、ソフトウエア上で自動的に行う。粒径は体積基準の累積値である５０％粒径（Ｄ５０）を求める。制御及び解析は付属ソフト（バージョン１０．３．３−２０２Ｄ）を用いて行う。
【０１５６】
測定条件は下記の通りである。
ＳｅｔＺｅｒｏ時間  ：１０秒
測定時間            ：１０秒
測定回数            ：１回
粒子屈折率          ：１．８１
粒子形状            ：非球形
測定上限            ：１４０８μｍ
測定下限            ：０．２４３μｍ
測定環境            ：約２３℃／５０％ＲＨ
【０１５７】
＜磁性キャリアの磁化の強さの測定方法＞
磁性キャリアの磁化の強さは、振動磁場型磁気特性測定装置（Ｖｉｂｒａｔｉｎｇ  ｓａｍｐｌｅ  ｍａｇｎｅｔｏｍｅｔｅｒ）や直流磁化特性記録装置（Ｂ−Ｈトレーサー）で求めることが可能である。後述の実施例においては、振動磁場型磁気特性測定装置ＢＨＶ−３０（理研電子（株）製）で以下の手順で測定する。
【０１５８】
円筒状のプラスチック容器にキャリアを十分に密に充填したものを試料とする。該容器に充填したキャリアの実際の質量を測定する。その後、瞬間接着剤により磁性キャリア粒子が動かないようにプラスチック容器内の磁性キャリア粒子を接着する。
【０１５９】
標準試料を用いて、５０００／４π（ｋＡ／ｍ）での外部磁場軸及び磁化モーメント軸の校正を行う。
【０１６０】
スイープ速度５ｍｉｎ／ｒｏｏｐとし、１０００／４π（ｋＡ／ｍ）の外部磁場を印加した磁化モーメントのループから磁化の強さを測定した。これらより、試料重さで除して、キャリアの磁化の強さ（Ａｍ2／ｋｇ）を求める。
【０１６１】
＜磁性キャリアの真比重の測定方法＞
磁性キャリアの真比重は、乾式自動密度計アキュピック１３３０（島津製作所社製）を用い測定する。まず、２３℃／５０％ＲＨの環境に２４時間放置したサンプルを５ｇ精秤し、測定用セル（１０ｃｍ3）に入れ、本体試料室に挿入する。測定は、サンプル質量を本体に入力し測定をスタートさせることにより自動測定できる。
【０１６２】
自動測定の測定条件は、２０．０００ｐｓｉｇ（２．３９２×１０2ｋＰａ）で調整されたヘリウムガスを用いる。試料室内に１０回パージした後、試料室内の圧力変化が０．００５ｐｓｉｇ／ｍｉｎ（３．４４７×１０-2ｋＰａ／ｍｉｎ）になる状態を平衡状態とし、平衡状態になるまで繰り返しヘリウムガスをパージする。平衡状態の時の本体試料室の圧力を測定する。その平衡状態に達した時の圧力変化によりサンプル体積が算出できる（ボイルの法則）。
【０１６３】
サンプル体積が算出できることにより、以下の式でサンプルの真比重が計算できる。
サンプルの真比重（ｇ／ｃｍ3）＝サンプル質量（ｇ）／サンプル体積（ｃｍ3）
【０１６４】
この自動測定により５回繰り返し測定した値の平均値を磁性キャリア及び磁性の真比重（ｇ／ｃｍ3）とする。
【０１６５】
＜低抵抗物質の抵抗率の測定＞
低抵抗率測定器ロレスタ（三菱油化製）と粉体抵抗測定冶具を用いて、２３℃、５０％ＲＨ下で抵抗率を測定した。測定条件は、１００ＭＰａの圧縮下、直流電圧を１００Ｖ印加して測定し、低抵抗物質の抵抗率（Ω・ｃｍ）とした。
【０１６６】
＜低抵抗物質の個数平均粒径の測定方法＞
本発明で用いられる低抵抗物質の個数平均粒径は電子顕微鏡により判定される。具体的な測定方法は、透過型電子顕微鏡（ＴＥＭ）により２０万倍で低抵抗物質像を撮影し、その拡大写真を測定対象として行う。任意の１０００個の粒子の粒径を測定した平均値を個数平均粒径とする。
【０１６７】
＜トナーの重量平均粒径（Ｄ４）の測定方法＞
トナーの重量平均粒径（Ｄ４）は、１００μｍのアパーチャーチューブを備えた細孔電気抵抗法による精密粒度分布測定装置「コールター・カウンター  Ｍｕｌｔｉｓｉｚｅｒ３」（登録商標、ベックマン・コールター社製）と、測定条件設定及び測定データ解析をするための付属の専用ソフト「ベックマン・コールター  Ｍｕｌｔｉｓｉｚｅｒ  ３  Ｖｅｒｓｉｏｎ３．５１」（ベックマン・コールター社製）を用いて、実効測定チャンネル数２万５千チャンネルで測定し、測定データの解析を行い、算出した。
【０１６８】
測定に使用する電解水溶液は、特級塩化ナトリウムをイオン交換水に溶解して濃度が約１質量％となるようにしたもの、例えば、「ＩＳＯＴＯＮ  ＩＩ」（ベックマン・コールター社製）が使用できる。
【０１６９】
尚、測定、解析を行う前に、以下のように前記専用ソフトの設定を行った。
【０１７０】
前記専用ソフトの「標準測定方法（ＳＯＭ）を変更画面」において、コントロールモードの総カウント数を５００００粒子に設定し、測定回数を１回、Ｋｄ値は「標準粒子１０．０μｍ」（ベックマン・コールター社製）を用いて得られた値を設定する。閾値／ノイズレベルの測定ボタンを押すことで、閾値とノイズレベルを自動設定する。また、カレントを１６００μＡに、ゲインを２に、電解液をＩＳＯＴＯＮ  ＩＩに設定し、測定後のアパーチャーチューブのフラッシュにチェックを入れる。
【０１７１】
専用ソフトの「パルスから粒径への変換設定画面」において、ビン間隔を対数粒径に、粒径ビンを２５６粒径ビンに、粒径範囲を２μｍ以上６０μｍ以下に設定する。
【０１７２】
具体的な測定法は以下の通りである。
（１）Ｍｕｌｔｉｓｉｚｅｒ  ３専用のガラス製２５０ｍｌ丸底ビーカーに前記電解水溶液約２００ｍｌを入れ、サンプルスタンドにセットし、スターラーロッドの撹拌を反時計回りで２４回転／秒にて行う。そして、解析ソフトの「アパーチャーのフラッシュ」機能により、アパーチャーチューブ内の汚れと気泡を除去しておく。
（２）ガラス製の１００ｍｌ平底ビーカーに前記電解水溶液約３０ｍｌを入れ、この中に分散剤として「コンタミノンＮ」（非イオン界面活性剤、陰イオン界面活性剤、有機ビルダーからなるｐＨ７の精密測定器洗浄用中性洗剤の１０質量％水溶液、和光純薬工業社製）をイオン交換水で３質量倍に希釈した希釈液を約０．３ｍｌ加える。
（３）発振周波数５０ｋＨｚの発振器２個を位相を１８０度ずらした状態で内蔵し、電気的出力１２０Ｗの超音波分散器「Ｕｌｔｒａｓｏｎｉｃ  Ｄｉｓｐｅｎｓｉｏｎ  Ｓｙｓｔｅｍ  Ｔｅｔｏｒａ１５０」（日科機バイオス社製）の水槽内に所定量のイオン交換水を入れ、この水槽中に前記コンタミノンＮを約２ｍｌ添加する。
（４）前記（２）のビーカーを前記超音波分散器のビーカー固定穴にセットし、超音波分散器を作動させる。そして、ビーカー内の電解水溶液の液面の共振状態が最大となるようにビーカーの高さ位置を調整する。
（５）前記（４）のビーカー内の電解水溶液に超音波を照射した状態で、トナー約１０ｍｇを少量ずつ前記電解水溶液に添加し、分散させる。そして、さらに６０秒間超音波分散処理を継続する。尚、超音波分散にあたっては、水槽の水温が１０℃以上４０℃以下となる様に適宜調節する。
（６）サンプルスタンド内に設置した前記（１）の丸底ビーカーに、ピペットを用いてトナーを分散した前記（５）の電解質水溶液を滴下し、測定濃度が約５％となるように調整する。そして、測定粒子数が５００００個になるまで測定を行う。
（７）測定データを装置付属の前記専用ソフトにて解析を行い、重量平均粒径（Ｄ４）を算出する。尚、専用ソフトでグラフ／体積％と設定したときの、分析／体積統計値（算術平均）画面の「平均径」が重量平均粒径（Ｄ４）である。
【０１７３】
＜トナーのピーク分子量（Ｍｐ）、数平均分子量（Ｍｎ）、重量平均分子量（Ｍｗ）の測定方法＞
ピーク分子量（Ｍｐ）、数平均分子量（Ｍｎ）、重量平均分子量（Ｍｗ）は、ゲルパーミエーションクロマトグラフィー（ＧＰＣ）により、以下のようにして測定する。
【０１７４】
まず、室温で２４時間かけて、試料をテトラヒドロフラン（ＴＨＦ）に溶解する。試料としては、樹脂、または、トナーを用いる。そして、得られた溶液を、ポア径が０．２μｍの耐溶剤性メンブランフィルター「マエショリディスク」（東ソー社製）で濾過してサンプル溶液を得る。尚、サンプル溶液は、ＴＨＦに可溶な成分の濃度が約０．８質量％となるように調整する。このサンプル溶液を用いて、以下の条件で測定する。
装置          ：ＨＬＣ８１２０    ＧＰＣ（検出器：ＲＩ）（東ソー社製）
カラム        ：Ｓｈｏｄｅｘ  ＫＦ−８０１、８０２、８０３、８０４、８０５、８０
６、８０７の７連（昭和電工社製）
溶離液        ：テトラヒドロフラン（ＴＨＦ）
流速          ：１．０ｍｌ／ｍｉｎ
オーブン温度  ：４０．０℃
試料注入量    ：０．１０ｍｌ
【０１７５】
試料の分子量の算出にあたっては、標準ポリスチレン樹脂（例えば、商品名「ＴＳＫスタンダード  ポリスチレン  Ｆ−８５０、Ｆ−４５０、Ｆ−２８８、Ｆ−１２８、Ｆ−８０、Ｆ−４０、Ｆ−２０、Ｆ−１０、Ｆ−４、Ｆ−２、Ｆ−１、Ａ−５０００、Ａ−２５００、Ａ−１０００、Ａ−５００」、東ソ−社製）を用いて作成した分子量校正曲線を使用する。
【０１７６】
＜ワックスの最大吸熱ピークのピーク温度、結着樹脂またはトナーのガラス転移温度Ｔｇ＞
ワックスの最大吸熱ピークのピーク温度は、示差走査熱量分析装置「Ｑ１０００」（ＴＡ  Ｉｎｓｔｒｕｍｅｎｔｓ社製）を用いてＡＳＴＭ    Ｄ３４１８−８２に準じて測定する。
【０１７７】
装置検出部の温度補正はインジウムと亜鉛の融点を用い、熱量の補正についてはインジウムの融解熱を用いる。
【０１７８】
具体的には、ワックスを約１０ｍｇ精秤し、これをアルミニウム製のパンの中に入れ、リファレンスとして空のアルミニウム製のパンを用い、測定温度範囲３０℃以上２００℃以下の間で、昇温速度１０℃／ｍｉｎで測定を行う。尚、測定においては、一度２００℃まで昇温させ、続いて３０℃まで降温し、その後に再度昇温を行う。この２度目の昇温過程での温度３０℃以上２００℃以下の範囲におけるＤＳＣ曲線の最大の吸熱ピークを、本発明のワックスの最大吸熱ピークとする。
【０１７９】
また、結着樹脂またはトナーのガラス転移温度（Ｔｇ）は、ワックスの最大吸熱ピークのピーク温度測定と同様に、結着樹脂またはトナーを約１０ｍｇ精秤し測定する。すると、温度４０℃以上１００℃以下の範囲において比熱変化が得られる。このときの比熱変化前と比熱変化後のベースラインの中間点の線と示差熱曲線との交点を、結着樹脂またはトナーのガラス転移温度Ｔｇとする。
【実施例】
【０１８０】
以下、本発明の具体的実施例について説明するが、本発明はこれらの実施例に限定されるものではない。
【０１８１】
＜磁性粒子製造例１＞
工程１（秤量・混合工程）：
Ｆｅ2Ｏ3                                                          ６０．２質量％
ＭｎＣＯ3                                                         ３３．９質量％
Ｍｇ（ＯＨ）2                                                       ４．８質量％
ＳｒＣＯ3                                                           １．１質量％
となるようにフェライト原材料を秤量した。その後、ジルコニア（φ１０ｍｍ）のボールを用いた乾式ボールミルで２時間粉砕・混合した。
【０１８２】
工程２（仮焼成工程）：
粉砕・混合した後、バーナー式焼成炉を用い大気中で９５０℃で２時間焼成し、仮焼フェライトを作製した。フェライトの組成は、下記の通り。
（ＭｎＯ）a（ＭｇＯ）b（ＳｒＯ）c（Ｆｅ2Ｏ3）d上記式において、ａ＝０．３９、ｂ＝０．１１、ｃ＝０．０１、ｄ＝０．５０
【０１８３】
工程３（粉砕工程）：
クラッシャーで０．５ｍｍ程度に粉砕した後に、ジルコニア（φ１０ｍｍ）のボールを用い、仮焼フェライト１００質量部に対し、水を３０質量部加え、湿式ボールミルで２時間粉砕した。
【０１８４】
そのスラリーを、ジルコニアのビーズ（φ１．０ｍｍ）を用いた湿式ビーズミルで３時間粉砕し、フェライトスラリーを得た。得られたフェライトスラリー中の仮焼フェライト粉砕粉の体積基準の５０％粒径（Ｄ５０）は１．５μｍで、９０％粒径（Ｄ９０）は３．０μｍであった。
【０１８５】
工程４（造粒工程）：
フェライトスラリーに、バインダーとして仮焼フェライト１００質量部に対してポリビニルアルコール２．０質量部を添加し、スプレードライヤー（製造元：大川原化工機）で、約３６μｍの球状粒子に造粒した。
【０１８６】
工程５（本焼成工程）：
焼成雰囲気をコントロールするために、電気炉にて窒素雰囲気下（酸素濃度１．００体積％以下）で、１１５０℃で４時間焼成した。
【０１８７】
工程６（選別工程）：
凝集した粒子を解砕した後に、目開き２５０μｍの篩で篩分して粗大粒子を除去し、多孔質の磁性粒子１を得た。
【０１８８】
＜磁性粒子の製造例２＞
磁性粒子製造例１において、工程５の焼成温度を１１５０℃から１１００℃に変更した以外は、磁性粒子製造例１と同様にして、多孔質の磁性粒子２を得た。
【０１８９】
＜磁性粒子製造例３＞
磁性粒子の製造例１において、工程３の湿式ビーズミルの粉砕時間を２時間から３時間に変更し、工程５の焼成温度を１１５０℃から１０５０℃に変更した以外は、磁性粒子製造例１と同様にして、多孔質の磁性粒子３を得た。
【０１９０】
＜磁性粒子製造例４＞
磁性粒子の製造例１において、工程３の湿式ボールミルのボールをジルコニアからステンレス（φ１０ｍｍ）に変更し、２時間粉砕した。工程５の焼成温度を１１５０℃から１２００℃に変更した。上記以外は、磁性粒子製造例１と同様にして、多孔質の磁性粒子４を得た。
【０１９１】
＜磁性粒子製造例５＞
磁性粒子製造例１において、工程５の焼成温度を１１５０℃から１３００℃に変更した。上記以外は、磁性粒子製造例１と同様にして、多孔質の磁性粒子５を得た。
【０１９２】
＜磁性粒子製造例６＞
磁性粒子製造例１において、工程５の焼成雰囲気を酸素濃度０．５０体積％に変更した。上記以外は、磁性粒子製造例１と同様にして、多孔質の磁性粒子６を得た。
【０１９３】
＜磁性粒子製造例７＞
磁性粒子製造例１において、工程１の乾式ボールミルでの粉砕時間を２時間から５時間に変更した。工程３のクラッシャーでの粉砕粒度を０．５ｍｍ程度から０．３ｍｍ程度に変更し、湿式ボールミルのボールをアルミナからステンレス（φ１０ｍｍ）、粉砕時間を３時間から４時間に変更した。工程４のポリビニルアルコールの添加量を２．０質量部から１．０質量部に変更した。工程５の焼成雰囲気を酸素濃度１．００体積％に変更し、焼成温度を１１５０℃から１１００℃に変更した。
【０１９４】
上記以外は、磁性粒子製造例１と同様にして、多孔質の磁性粒子７を得た。
【０１９５】
＜磁性粒子の製造例８＞
磁性粒子製造例１において、工程５の焼成雰囲気を酸素濃度０．０５体積％に変更し、焼成温度を１０００℃から１３００℃に変更した。上記以外は、磁性粒子製造例１と同様にして、バルク状の粒子８を得た。
【０１９６】
＜磁性粒子の製造例９＞
磁性粒子製造例１において、工程５の焼成雰囲気を酸素濃度０．０５体積％に変更した。上記以外は、磁性粒子製造例１と同様にして、多孔質の磁性粒子９を得た。
【０１９７】
得られた磁性粒子１乃至９の物性を表１に示す。
【０１９８】
【表１】
0005523121.tif 000009
【０１９９】
＜磁性キャリア製造例１＞
樹脂液１：
ストレートシリコーン（ＳＲ２４１１  東レダウコーニング）          ２０．０質量％
γ−アミノプロピルトリエトキシシラン                                ０．５質量％
カーボンブラック（抵抗率１．０×１０2Ω・ｃｍ、個数平均粒径０．０１５μｍ）
２．０質量％
トルエン                                                          ７９．５質量％
【０２００】
以上を混合し、樹脂液１を得た。
【０２０１】
工程１（樹脂充填工程）
磁性粒子１  １００質量部を万能攪拌混合機（ダルトン社製）に入れ、減圧下、８０℃に加熱しながら撹拌する。続いて、樹脂液１を磁性粒子１に対し樹脂成分として１０質量部になるように添加し２時間加熱を続け、溶剤を除去した。得られた試料をジュリアミキサー（徳寿工作所社製）に移し、窒素雰囲気下に２００℃で２時間熱処理して、開口７０μｍのメッシュで分級して、充填コア粒子１を得た。
【０２０２】
工程２（樹脂コート工程）
充填コア粒子１  １００質量部をナウタミキサ（ホソカワミクロン社製）に投入し、さらに、樹脂液１を樹脂成分として１．０質量部になるようにナウタミキサに投入した。減圧下で７０℃に加熱し、１．７ｓ-1（１００ｒｐｍ）で混合し、４時間かけて溶媒除去及び塗布操作を行った。その後、得られた試料をジュリアミキサー（徳寿工作所社製）に移し、窒素雰囲気下、温度２００℃で２時間熱処理した後、開口７０μｍのメッシュで分級して磁性キャリア１を得た。得られた磁性キャリア１のパラメータαは０．８８であり、体積基準の５０％粒径（Ｄ５０）は、３６．５μｍであった。
【０２０３】
＜磁性キャリア製造例２＞
樹脂液２：
ストレートシリコーン（ＳＲ２４１１  東レダウコーニング）          ２０．０質量％
γ−アミノプロピルトリエトキシシラン                                ０．５質量％
トルエン                                                          ７９．５質量％
【０２０４】
以上を混合し、樹脂液２を得た。
【０２０５】
磁性キャリア製造例１において、工程１（樹脂充填工程）の樹脂液１を樹脂液２に、磁性粒子２を変更する以外は同様にして、磁性キャリア２を得た。得られた磁性キャリア２のパラメータαは０．９３であり、体積基準の５０％粒径（Ｄ５０）は、３６．５μｍであった。
【０２０６】
＜磁性キャリアの製造例３＞
磁性キャリア製造例１において、工程１（樹脂充填工程）は実施せず、工程２（樹脂コート工程）では、磁性粒子２  １００質量部ナウタミキサ（ホソカワミクロン社製）に投入した。さらに、樹脂液１を樹脂成分として２．０質量部になるようにナウタミキサに投入した。減圧下で７０℃に加熱し、１．７ｓ-1（１００ｒｐｍ）で混合し、４時間かけて溶媒除去及び塗布操作を行った。その後、得られた試料をジュリアミキサー（徳寿工作所社製）に移し、窒素雰囲気下、温度２００℃で２時間熱処理した後、開口７０μｍのメッシュで分級して磁性キャリア３を得た。得られた磁性キャリア３のパラメータαは０．９４であり、体積基準の５０％粒径（Ｄ５０）は、３６．５μｍであった。
【０２０７】
＜磁性キャリアの製造例４＞
磁性キャリア製造例１において、工程２で使用する樹脂液を、樹脂液１から樹脂２に変更し、それ以外は同様にして、磁性キャリア４を得た。得られた磁性キャリア４のパラメータαは０．９０であり、体積基準の５０％粒径（Ｄ５０）は、３６．５μｍであった。
【０２０８】
＜磁性キャリアの製造例５＞
磁性キャリア製造例１において、工程１（樹脂充填工程）のみ実施し、工程２（樹脂コート工程）は実施せず、磁性キャリア５を得た。得られた磁性キャリア５のパラメータαは０．９０であり、体積基準の５０％粒径（Ｄ５０）は、３６．２μｍであった。
【０２０９】
＜磁性キャリアの製造例６＞
樹脂液３：
ストレートシリコーン（ＳＲ２４１１  東レダウコーニング）          ２０．０質量％
γ−アミノプロピルトリエトキシシラン                                ０．５質量％
カーボンブラック（抵抗率１．０×１０2Ω・ｃｍ）                     ０．５質量％
ＴｉＯ2（抵抗率１．０×１０5Ω・ｃｍ、個数平均粒径０．０７０μｍ）  １．５質量％
トルエン                                                          ７９．５質量％
【０２１０】
以上を混合し、樹脂液３を得た。
【０２１１】
磁性キャリアの製造例５において、樹脂液１を樹脂液３に変更する以外は同様にして、磁性キャリア６を得た。得られた磁性キャリア６のパラメータαは０．９１であり、体積基準の５０％粒径（Ｄ５０）は、３６．２μｍであった。
【０２１２】
＜磁性キャリアの製造例７＞
樹脂液４：
ストレートシリコーン（ＳＲ２４１１  東レダウコーニング）          ２０．０質量％
γ−アミノプロピルトリエトキシシラン                                ０．５質量％
カーボンブラック（抵抗率１．０×１０2Ω・ｃｍ、個数平均粒径０．０１５μｍ）
０．５質量％
ＳｎＯ2（抵抗率１．０×１０3Ω・ｃｍ、個数平均粒径０．０３０μｍ）  ０．５質量％
トルエン                                                          ７９．５質量％
【０２１３】
以上を混合し、樹脂液４を得た。
【０２１４】
磁性キャリアの製造例５において、樹脂液１を樹脂液４に変更する以外は同様にして、磁性キャリア７を得た。得られた磁性キャリア７のパラメータαは０．９１であり、体積基準の５０％粒径（Ｄ５０）は、３６．２μｍであった。
【０２１５】
＜磁性キャリアの製造例８＞
樹脂液５：
ストレートシリコーン（ＳＲ２４１１  東レダウコーニング）          ２０．０質量％
γ−アミノプロピルトリエトキシシラン                                ０．５質量％
ＺｎＯ2（抵抗率１．０×１０-1Ω・ｃｍ、個数平均粒径０．０６０μｍ） １．０質量％
トルエン                                                          ７９．５質量％
【０２１６】
以上を混合し、樹脂液５を得た。
【０２１７】
磁性キャリアの製造例５において、樹脂液１を樹脂液５に変更する以外は同様にして、磁性キャリア８を得た。得られた磁性キャリア８のパラメータαは０．９２であり、体積基準の５０％粒径（Ｄ５０）は、３６．２μｍであった。
【０２１８】
＜磁性キャリアの製造例９＞
樹脂液６：
ストレートシリコーン（ＳＲ２４１１  東レダウコーニング）          ２０．０質量％
γ−アミノプロピルトリエトキシシラン                                ０．５質量％
ＴｉＯ2（抵抗率１．０×１０5Ω・ｃｍ、個数平均粒径０．０７０μｍ）  ４．０質量％
トルエン                                                          ７９．５質量％
【０２１９】
以上を混合し、樹脂液６を得た。
【０２２０】
磁性キャリアの製造例５において、樹脂液１を樹脂液６に変更する以外は同様にして、磁性キャリア９を得た。得られた磁性キャリア９のパラメータαは０．９２であり、体積基準の５０％粒径（Ｄ５０）は、３６．２μｍであった。
【０２２１】
＜磁性キャリアの製造例１０＞
樹脂液７：
ストレートシリコーン（ＳＲ２４１１  東レダウコーニング）          ２０．０質量％
γ−アミノプロピルトリエトキシシラン                                ０．５質量％
ＣｅＯ2（抵抗率５．０×１０5Ω・ｃｍ、個数平均粒径０．１５０μｍ）  ４．０質量％
トルエン                                                          ７９．５質量％
【０２２２】
以上を混合し、樹脂液７を得た。
【０２２３】
磁性キャリアの製造例５において、樹脂液１を樹脂液７に変更する以外は同様にして、磁性キャリア１０を得た。得られた磁性キャリア１０のパラメータαは０．９２であり、体積基準の５０％粒径（Ｄ５０）は、３６．２μｍであった。
【０２２４】
＜磁性キャリアの製造例１１乃至２２＞
磁性キャリアの製造例１において、用いる磁性粒子の種類、充填工程で使用する樹脂液の種類／数量、コート工程で使用する樹脂液の種類／数量を表２に示すように変更する以外は同様にして、磁性キャリア１１乃至２２を得た。得られた磁性キャリア１１乃至２２の物性（α、Ｄ５０）を表２に示す。
【０２２５】
＜磁性キャリア製造例２３＞
樹脂液８：
ストレートシリコーン（ＳＲ２４１１  東レダウコーニング）          ２０．０質量％
γ−アミノプロピルトリエトキシシラン                                ０．５質量％
Ａｌ2Ｏ3（抵抗率１．０×１０8Ω・ｃｍ、個数平均粒径０．１００μｍ） １．０質量％
トルエン                                                          ７９．５質量％
【０２２６】
以上を混合し、樹脂液８を得た。
【０２２７】
磁性キャリアの製造例５において、樹脂液１を樹脂液８に変更する以外は同様にして、磁性キャリア２３を得た。得られた磁性キャリア２３のパラメータαは０．９６であり、体積基準の５０％粒径（Ｄ５０）は、３６．２μｍであった。
【０２２８】
＜磁性キャリア製造例２４、２５＞
磁性キャリアの製造例１において、用いる磁性粒子の種類、充填工程で使用する樹脂液の種類／数量、コート工程で使用する樹脂液の種類／数量を表２に示すように変更する以外は同様にして、磁性キャリア２４、２５を得た。得られた磁性キャリア２４、２５の物性（α、Ｄ５０）を表２に示す。
【０２２９】
得られた磁性キャリア１乃至２５の物性を表２に示す。
【０２３０】
【表２】
0005523121.tif 000010
【０２３１】
（結着樹脂の製造例１）
ポリオキシプロピレン（２．２）−２，２−ビス（４−ヒドロキシフェニル）プロパン７１．０質量部、テレフタル酸２８．０質量部、無水トリメリット酸１．０質量部及びチタンテトラブトキシド０．５質量部をガラス製４リットルの４つ口フラスコに入れ、温度計、撹拌棒、コンデンサー及び窒素導入管を取りつけマントルヒーター内においた。次にフラスコ内を窒素ガスで置換した後、撹拌しながら徐々に昇温し、２００℃の温度で撹拌しつつ、３時間反応せしめて結着樹脂１−１を得た。この結着樹脂１−１のＧＰＣによる分子量は、重量平均分子量（Ｍｗ）７００００、数平均分子量（Ｍｎ）３０００、ピーク分子量（Ｍｐ）４０００であった。
【０２３２】
また、ポリオキシプロピレン（２．２）−２，２−ビス（４−ヒドロキシフェニル）プロパン７０．０質量部、テレフタル酸２０．０質量部、イソフタル酸３．０質量部、無水トリメリット酸７．０質量部及びチタンテトラブトキシド０．５質量部をガラス製４リットルの４つ口フラスコに入れ、温度計、撹拌棒、コンデンサー及び窒素導入管を取りつけマントルヒーター内においた。次にフラスコ内を窒素ガスで置換した後、撹拌しながら徐々に昇温し、２２０℃の温度で撹拌しつつ、８時間反応せしめて結着樹脂１−２を得た。この結着樹脂１−２のＧＰＣによる分子量は、重量平均分子量（Ｍｗ）１５００００，数平均分子量（Ｍｎ）４２００、ピーク分子量（Ｍｐ）８５００であった。
【０２３３】
上記結着樹脂１−１  ５０質量部、結着樹脂１−２  ５０質量部をヘンシェルミキサー（三井三池化工機社製）で予備混合した。次に、溶融混練機  ＰＣＭ３０（池貝鉄工所社製）にて回転数３．３ｓ-1、混練樹脂温度１８０℃の条件で溶融ブレンドを行い結着樹脂１を得た。
【０２３４】
（トナーの製造例１）
・結着樹脂１                                                        １００質量部
・フィッシャートロプシュワックス（最大吸熱ピークのピーク温度１０５℃）  ５質量部
・３，５−ジ−ｔ−ブチルサリチル酸アルミニウム化合物                ０．５質量部
・Ｃ．Ｉ．ピグメンブルー１５：３                                        ８質量部
上記処方をヘンシェルミキサー（ＦＭ−７５型、三井三池化工機（株）製）で混合した後、温度１５０℃に設定した二軸混練機（ＰＣＭ−３０型、池貝鉄工（株）製）にて回転数３．３ｓ-1で混練した。得られた混練物を冷却し、ハンマーミルにて１ｍｍ以下に粗粉砕し、粗砕物を得た。得られた粗砕物を、機械式粉砕機（Ｔ−２５０、ターボ工業（株）製）にて微粉砕した。さらに回転型分級機（２００ＴＳＰ、ホソカワミクロン社製）を用い分級を行い、トナー粒子１を得た。得られたトナー粒子１は、重量平均粒径（Ｄ４）が５．８μｍであった。
【０２３５】
得られたトナー粒子１  １００質量部に、イソブチルトリメトキシシラン１５質量％で表面処理した一次平均粒子径５０ｎｍの酸化チタン微粒子１．０質量部、及びヘキサメチルジシラザン２０質量％で表面処理した一次平均粒子径１６ｎｍの疎水性シリカ微粒子０．８質量部を添加した。そして、ヘンシェルミキサー（ＦＭ−７５型、三井三池化工機（株）製）で混合して、トナー１を得た。
【０２３６】
＜実施例１＞
磁性キャリア１とトナー１を用い、上記、トナー１  １０質量部と磁性キャリア１  ９０質量部をＶ型混合機により混合し、二成分系現像剤１を得た。
【０２３７】
［現像性評価］
画像形成装置として、キヤノン製フルカラー複写機ｉｍａｇｅＰｒｅｓｓ  Ｃ１改造機を用い、上記二成分現像剤１を、シアン位置の現像器に上記現像剤を入れ、評価を行った。
【０２３８】
現像条件としては、感光体に対する現像スリーブ周速を１．５倍となるように改造した。そして、現像スリーブには、周波数１．５ｋＨｚ、ピーク間電圧（Ｖｐｐ１．３ｋＶ）の交流電圧と直流電圧ＶDCを印加した。常温常湿環境下（２３℃、５０％ＲＨ）で耐久画出し評価（Ａ４横、５％印字比率、５万枚）を行った。評価紙は、コピー用紙ＣＳ−８１４（Ａ４、坪量８１．４ｇ／ｍ2、キヤノンマーケティングジャパン株式会社より販売）を用いた。
【０２３９】
直流電圧ＶDCは、上記評価環境において、ＦＦＨ画像（ベタ部）のトナーの紙上への載り量が０．４ｍｇ／ｃｍ2となるように調整した。ＦＦＨ画像とは、２５６階調を１６進数で表示した値であり、００Ｈを１階調目（白地部）、ＦＦＨを２５６階調目（ベタ部）とする。
【０２４０】
耐久初期（１枚目）と５万枚通紙後の画出し評価の項目と評価基準を以下に示す。下記（１）乃至（４）の評価結果を表４に示す。
【０２４１】
（１）耐久初期（１枚目）および５万枚後の画像濃度
画像のトナーの載り量を０．４ｍｇ／ｃｍ2となるように現像電圧を初期調整した。Ｘ−Ｒｉｔｅカラー反射濃度計（５００シリーズ：Ｘ−Ｒｉｔｅ社製）を使用し、画像濃度を測定した。耐久初期（１枚目）および５万枚後の画像濃度の差を以下の基準で評価とした。
【０２４２】
（評価基準）
Ａ：０．０５未満                  非常に優れている
Ｂ：０．０５以上０．１０未満      良好である
Ｃ：０．１０以上０．２０未満      本発明では問題ないレベルである
Ｄ：０．２０以上                  本発明では許容できない
【０２４３】
（２）ドット再現性（耐久初期（１枚目）および５万枚後）
１画素を１ドットで形成するドット画像を作成した。即ち、紙状の１ドットあたりの面積が、２００００μｍ2以上２５０００μｍ2以下となるように、上記改造器のレーザービームのスポット径を調整した。デジタルマイクロスコープＶＨＸ−５００（レンズワイドレンジズームレンズＶＨ−Ｚ１００・キーエンス社製）を用い、ドット１０００個の面積を測定した。
【０２４４】
ドット面積の個数平均（Ｓ）とドット面積の標準偏差（σ）を算出し、ドット再現性指数を下記式により算出した。
（式）：ドット再現性指数（Ｉ）＝σ／Ｓ×１００
【０２４５】
（評価基準）
Ａ：４．０未満                    非常に優れている
Ｂ：４．０以上６．０未満          良好である
Ｃ：６．０以上８．０未満          本発明では問題ないレベルである
Ｄ：８．０以上                    本発明では許容できない
【０２４６】
（３）白抜け評価
白抜けの評価は、白抜け指数を算出することにより行った。
【０２４７】
「白抜け指数」の具体的な算出方法を以下に説明する。転写紙の搬送方向に対して、ハーフトーン横帯（３０Ｈ    幅１０ｍｍ）とベタ黒横帯（ＦＦＨ    幅１０ｍｍ）を交互に並べたチャートを出力する（即ち、感光体の長手方向全域に幅１０ｍｍのハーフトーン画像を形成し、次いで、長手方向全域に幅１０ｍｍのベタ画像を形成し、それを繰り返して得られる画像。）。その出力画像をスキャナーで読み取り、得られたスキャン画像を通紙方向と直交する方向に平均化し、図５のような１次元の輝度分布（２５６階調）を得る。得られた輝度分布において、ハーフトーンの画像濃度レベルと、エッジ部における白抜け領域の濃度レベルの輝度差を積算した値（図５における斜線部の面積）を白抜け指数とした。
【０２４８】
尚、今回読み取りスキャナーとしは、Ｋｏｄａｋ社のＥｖｅｒＳｍａｒｔ  Ｓｐｒｅｍｅ２スキャナーを用い、解像度は４８００ｄｐｉ、読み込みレンジは最低濃度０．０８から最高濃度１．６０、ガンマは明度リニアで読み取りを行った。このときの濃度の測定には、エックスライト社製の分光濃度計Ｘ−Ｒｉｔｅ５３０のステータスＡのモードを用いた。
Ａ：５０未満                      非常に優れている
Ｂ：５０以上２００未満            良好である
Ｃ：２００以上４００未満          本発明では問題ないレベルである
Ｄ：４００以上                    本発明では許容できない
【０２４９】
（４）キャリア付着（耐久初期および５万枚後）
紙上にハーフトーン画像（３０Ｈ）を形成し、そのハーフトーン画像上１ｃｍ2の領域内において、光学顕微鏡で、キャリアの存在個数をカウントする。
Ａ：５個未満                      非常に優れている
Ｂ：５個以上１０個未満            良好である
Ｃ：１０個以上２０個未満          本発明では問題ないレベルである
Ｄ：２０個以上                    本発明では許容できない
【０２５０】
＜実施例２乃至１７、及び比較例１乃至８＞
実施例１において、下記表３に示す二成分系現像剤に変更し、それ以外は同様にして評価を行った。表４に評価結果を示す。
【０２５１】
【表３】
0005523121.tif 000011
【０２５２】
【表４】
0005523121.tif 000012
【符号の説明】
【０２５３】
Ｄ：ＳＤギャップ、Ｚ：誘電率測定器、２１：樹脂容器、２２：下部電極、２３：支持台座、２４：上部電極、２５：試料、２６：エレクトロンメーター、２７：処理コンピュータ、Ａ：抵抗測定セル、ｄ：サンプル高さ、ｄ１（ブランク）：サンプルがない状態の高さ、ｄ２（試料）：サンプルが入った状態の高さ
【図１】
0005523121.tif 000014
【図２】
0005523121.tif 000015
【図３】
0005523121.tif 000016
【図４】
0005523121.tif 000017
【図５】
0005523121.tif 000018